(57)【特許請求の範囲】
【請求項１】
目標元素であるストロンチウムイオンを含む各種イオンが溶解された溶液（ストロンチウムイオン溶解溶液）からストロンチウムイオンを吸着するとともに吸着されたストロンチウムイオンを遊離することが可能な、ストロンチウムイオンを吸着するストロンチウムイオン吸着性化合物を結合したメソポーラスシリカであって、
前記ストロンチウムイオン吸着性化合物は、
４−(２−ジアゼニル−1,3,4−チアジアゾル)−６−ドデシルレゾルシノール｛4-(2-diazenyl-1,3,4-thiadiazole)-6-dodecylresorcinol (DTDR)｝および／またはクロロホスホナゾ３（Chlorophosphonazo−III）であることを特徴とするメソポーラスシリカ。
【請求項２】
前記クロロホスホナゾ３の場合には、臭化ジメチルアンモニウムジラウリル｛dilauryl dimethyl ammonium bromide  (DDAB)｝を介してメソポーラスシリカに結合していることを特徴とする、請求項１に記載のメソポーラスシリカ。
【請求項３】
前記ストロンチウムイオン溶解溶液は、目標元素であるストロンチウムが最大に吸着されるpH値に調整されたストロンチウムイオン溶解溶液であることを特徴とする、請求項１または２に記載のメソポーラスシリカ。
【請求項４】
前記DTDRの場合には前記pH値は８．０〜１０．５であり、前記クロロホスホナゾ３の場合には前記pH値は１０．０〜１２．０であることを特徴とする、請求項３に記載のメソポーラスシリカ。
【請求項５】
ストロンチウムを吸着する前の前記ストロンチウムイオン吸着性化合物を結合したメソポーラスシリカの色調はストロンチウムを吸着することにより変色し、さらにストロンチウムを分離するともとの色調に戻ることを特徴とする、請求項１〜４のいずれか１項に記載のメソポーラスシリカ。
【請求項６】
前記ストロンチウムイオン溶解溶液は放射性ストロンチウムイオンを含むことを特徴とする、請求項１〜５のいずれかの項に記載のメソポーラスシリカ。
【請求項７】
目標元素であるストロンチウムイオンを良く吸着するpH値に調整された、目標元素であるストロンチウムイオンを含むストロンチウムイオン溶解溶液に、ストロンチウムイオン吸着性化合物を結合したメソポーラスシリカを接触させ、前記ストロンチウムイオン吸着性化合物に目標元素であるストロンチウムイオンを吸着する工程、および
目標元素であるストロンチウムイオンを吸着した前記ストロンチウムイオン吸着性化合物から目標元素であるストロンチウムイオンを遊離する工程
を含むことを特徴とするメソポーラスシリカを用いたストロンチウム回収方法であって、
前記ストロンチウムイオン吸着性化合物は、４−(２−ジアゼニル−1,3,4−チアジアゾル)−６−ドデシルレゾルシノール｛4-(2-diazenyl-1,3,4-thiadiazole)-6-dodecylresorcinol  (DTDR)｝および／またはクロロホスホナゾ３（Chlorophosphonazo−III）であることを特徴とするストロンチウム回収方法。
【請求項８】
前記クロロホスホナゾ３の場合には、臭化ジメチルアンモニウムジラウリル｛dilauryl dimethyl ammonium bromide  (DDAB)｝を介してメソポーラスシリカに結合していることを特徴とする、請求項７に記載のストロンチウム回収方法。
【請求項９】
前記ストロンチウムイオン吸着性化合物をメソポーラスシリカに結合する工程をさらに含むことを特徴とする、請求項７または８に記載のストロンチウム回収方法。
【請求項１０】
比色法を用いて前記ストロンチウムイオン吸着性化合物を結合したメソポーラスシリカに吸着されたストロンチウムイオンの濃度を判定する工程をさらに含むことを特徴とする、請求項７〜９のいずれか１項に記載のストロンチウム回収方法。
【請求項１１】
ストロンチウムイオン吸着性化合物を結合したメソポーラスシリカはリユースすることを特徴とする、請求項７〜１０のいずれか１項に記載のストロンチウム回収方法。
【請求項１２】
前記DTDRの場合にはpH値は８．０〜１０．５であり、前記クロロホスホナゾ３の場合には前記pH値は１０．０〜１２．０であることを特徴とする、請求項７〜１１のいずれか１項に記載のストロンチウム回収方法。
【請求項１３】
前記ストロンチウムイオン吸着性化合物を結合したメソポーラスシリカがストロンチウムイオンを吸着すると変色することを用いてストロンチウムイオンを抽出すること、および／またはストロンチウムイオンを吸着した前記メソポーラスシリカがストロンチウムイオンを溶離すると変色し前記ストロンチウムイオン吸着性化合物を結合したメソポーラスシリカに戻ることを用いてストロンチウムイオンを分離することを特徴とする、請求項７〜１２のいずれか１項に記載のストロンチウム回収方法。
【請求項１４】
ストロンチウムイオンを含む各種イオンが溶解された溶液（ストロンチウムイオン溶解溶液）からストロンチウムイオンを収集するストロンチウムイオン吸着性化合物を結合したメソポーラスシリカをベースとしたストロンチウムイオン収集剤であって、
前記ストロンチウムイオン吸着性化合物は
４−(２−ジアゼニル−1,3,4−チアジアゾル)−６−ドデシルレゾルシノール｛4-(2-diazenyl-1,3,4-thiadiazole)-6-dodecylresorcinol (DTDR)｝および／またはクロロホスホナゾ３（Chlorophosphonazo−III）であることを特徴とするストロンチウムイオン収集剤。
【請求項１５】
前記クロロホスホナゾ３の場合には、臭化ジメチルアンモニウムジラウリル｛dilauryl dimethyl ammonium bromide  (DDAB)｝を介してメソポーラスシリカに結合していることを特徴とする、請求項１４に記載のストロンチウムイオン収集剤。
【請求項１６】
競合イオンの存在下においてもストロンチウムイオンを収集することが可能であることを特徴とする、請求項１４または１５に記載のストロンチウムイオン収集剤。
【請求項１７】
前記ストロンチウムイオン溶解溶液は放射性ストロンチウムイオンを含むことを特徴とする、請求項１４〜１６のいずれかの項に記載のストロンチウムイオン収集剤。
【請求項１８】
ストロンチウムイオン吸着性化合物を結合したメソポーラスシリカをベースとしたストロンチウムイオン濃度センサであって、ストロンチウムイオン濃度を色調変化（比色法）またはストロンチウムイオン濃度を紫外可視分光分析（UV-VIS-NIR  spectroscopy）によって検出することを特徴とする、ストロンチウムイオン濃度センサであって、
前記ストロンチウムイオン吸着性化合物は
４−(２−ジアゼニル−1,3,4−チアジアゾル)−６−ドデシルレゾルシノール｛4-(2-diazenyl-1,3,4-thiadiazole)-6-dodecylresorcinol (DTDR)｝および／またはクロロホスホナゾ３（Chlorophosphonazo−III）であることを特徴とするストロンチウムイオン濃度センサ。
【請求項１９】
前記クロロホスホナゾ３の場合には、臭化ジメチルアンモニウムジラウリル｛dilauryl dimethyl ammonium bromide  (DDAB)｝を介してメソポーラスシリカに結合していることを特徴とする、請求項１８に記載のストロンチウムイオン濃度センサ。
【請求項２０】
２５０ｎｍ〜９００ｎｍの波長を変えながらUV−VIS−NIR分光分析を適用することによってストロンチウムイオンの濃度を検出することを特徴とする、請求項１８または１９に記載のストロンチウムイオン濃度センサ。
【請求項２１】
競合イオンの存在下においてストロンチウムイオン濃度を検出することを特徴とする、請求項１８〜２０のいずれか１項に記載のストロンチウムイオン濃度センサ。
【請求項２２】
請求項１〜６のいずれか１項に記載のメソポーラスシリカを用いたストロンチウム除去フィルター。
【発明の詳細な説明】
【技術分野】
【０００１】
本発明は、目標元素としてストロンチウムイオンを選択的に吸着可能なストロンチウムイオン吸着性化合物を担持した規則的な配列を有して多孔質化されているメソポーラスシリカに関するものであり、昨今問題となっている放射性ストロンチウムを収集し回収できるストロンチウムイオン吸着性化合物を担持したメソポーラスシリカを用いたストロンチウムイオンコレクター、およびメソポーラスシリカに担持されたストロンチウムイオン吸着性化合物を用いて、ストロンチウムイオン溶解溶液に含まれるストロンチウムイオンを効率的かつ選択的に回収する方法に関する。さらに、ストロンチウムイオン濃度を検出するメソポーラスシリカを用いたストロンチウムイオンコレクターおよびセンサーに関する。
【背景技術】
【０００２】
ストロンチウム（元素記号Ｓｒ）は、柔らかく銀白色のアルカリ土塁金属で、化学的反応性が高く、展性および延性に富む金属であり、天然には天青石（セレスタイト）やストロンチアン石などの鉱物中に微量存在する。炎色反応が赤であるため、花火や発煙筒の炎の赤色には塩化ストロンチウムなどが使われている。またＳｒは高温超電導体の材料としても使用されている。炭酸ストロンチウムはブラウン管などの陰極線管のガラスに添加されたり、フェライトなどの磁性材料の原料に用いられたりする。さらに、単体ストロンチウムは酸素との反応性が高いので、真空装置中の酸素吸着のゲッターとして用いられる。現在工業的には、セレスタイト鉱石から還元焙焼法（ブラックアッシュ法）やソーダ法（湿式法）により炭酸ストロンチウムを生産する。全世界のストロンチウムの生産量は約５００，０００トン（２００６年）であり、生産量上位国はメキシコ、スペイン、中国である。日本は生産していないが、需要国としては世界トップとなっている。
【０００３】
上述のように、ストロンチウムは有用な金属であるが、原子力発電においてウランやプルトニウムの核分裂反応から放射性同位体である９０Ｓｒなどが生成される。チェルノブイリ原子力発電所事故や直近の福島原子力発電所事故では大量の放射性元素９０Ｓｒが環境中に放出された。この放射性元素９０Ｓｒは半減期が２８．８年と長いため環境中に一度放出されると長期間生物が被ばくすることになり、放射性ストロンチウムが人体に及ぼす影響が懸念されている。さらに通常運転中の原子炉からの環境中への漏出も問題となりつつある。
【０００４】
従って、ストロンチウムの除去は廃棄物処理および環境改善にとって緊急の課題となっている。この元素は、原子力発電所での軽水炉の原子炉冷却材系統において見出され、使用済み核燃料においても存在する。（非特許文献１）反応炉の化学反応が注意深く制御されない場合、化学反応は急速に進行し炉内圧力が上昇し、燃料棒の腐食が起こる。燃料棒が古くなると、クラック（亀裂）やホール（孔）により燃料棒が破壊される恐れがある。亀裂が入った燃料棒は、燃料棒を囲んで冷却している水に放射性ストロンチウムを放出する。放射性ストロンチウムは冷却水と一緒にシステム中に循環し、結局反応炉から空中等の環境中へ出て行き、あるいは液体廃棄物および固体廃棄物となる。時々、反応炉ガス捕捉システムは周囲へストロンチウムを含むガスを放出することもある。このように、今回の福島原子力発電所の事故がなくても、厳重な管理下でも既存システムだけでなく廃棄物や保管物からの放射性物質の漏洩は避けられず、かなり長い半減期を持つ９０Ｓｒは、土壌や地下水にかなり頻繁に見出される放射性核種となっている。ストロンチウムは骨や骨髄中に生物濃縮する可能性があり、人体において容易に同じアルカリ土類金属であるカルシウムと置換し、骨腫瘍や血液細胞がんを引き起こす。（非特許文献２）
【０００５】
環境中からの放射性ストロンチウムを除去するために、溶媒抽出法、分別結晶法、イオン交換吸着法および鉄酸化物内拡散法のようなストロンチウムの除去に関する分離技術が開発されている。（非特許文献１、３、４）針鉄鉱（goethite）、ヘマタイト（hemitate）、カオリナイト（kaolinite）、ペカン殻（pecan  shell）、ジルコニア担持バーミキュライト（zirconia-modified
Vermiculite）などの多くの吸着材が調査されてきた。（非特許文献５〜９）このように、選択性吸着剤による吸着は放射性元素を除去するために頻繁に使用されてきたが、簡単で安価な方法はまだ見つかっておらず、現状の吸着剤の検出限界も人体の許容限度よりもはるかに高い。
【０００６】
一方、色調変化や光吸収を用いた視覚的コレクター（収集剤）等の光学的方法は、目標元素を精度よく迅速に検出し、環境から除去するために重要である。視覚検出・除去アプローチは、複雑な装置や充分制御された環境を必要としない単純な技術である。（非特許文献１０）しかし、低濃度レベルの放射性ストロンチウムに関しては、低コストで選択性良好で迅速に検出できかつ放射性ストロンチウムを除去できる視覚的コレクターはまだ全く開発されていない。
【０００７】
放射性ストロンチウムは、普通に使われる大抵の処理方法の抽出限界よりはるかに低い濃度で存在し、また放射性ストロンチウムの人体への許容レベルは非常に低いので、ストロンチウムをppb〜ppmレベルで精度良く検出し選択性良好で迅速に抽出する材料を発見していくことが世界的に要求されている。さらに、微量のストロンチウムイオン濃度の測定および抽出に関して、迅速で、費用効率が高く、使いやすく、信頼性のある技術が求められている。
【０００８】
一方、メソポーラスシリカを用いた金属イオン検出方法は種々研究されている。たとえば、特許文献１および２においては、メソポーラスシリカにアミノポルフィリン、ジチゾン、ポルフィリンスルホン等の色素分子を保持して複合センサーを作り、Ｃｄイオン、水銀イオン、Ｃｒイオンなどを色素分子に吸着させて、そのスペクトル変化を利用してイオン濃度を検出することが記載されている。しかしながら、これまでのどの先行特許文献や非特許文献においても、メソポーラスシリカに吸着させたストロンチウムの回収について簡便で迅速で精度の良い方法の開示はない。
【先行技術文献】
【特許文献】
【０００９】
【特許文献１】特開２００７−３２７８８６
【特許文献２】特開２００７−３２７８８７
【非特許文献】
【００１０】
【非特許文献１】M. S. Denton,M. J. Manos, M. G. Kanatzidis, Highly selective removal of cesium and strontiumutilizing a new class of inorganic ion specific media−9267, WM2009 Conference, March 1−5, 2009, Phoenix, AZ.
【非特許文献２】R. O. Abdel Rahman,H. A. Ibrahium, Y.T Hung, Liquid Radioactive Wastes Treatment: A Review, Water2011, 3, 551−565.
【非特許文献３】E. Bascetin, G.Atun, Adsorptive removal of strontium by binary mineral mixtures ofmontmorillonite and zeolite, J. Chem. Eng.Data 2010, 55, 783−788.
【非特許文献４】Lisa Axe,Paul R. Anderson,Sr Diffusion and Reaction within Fe Oxides: Evaluation of the Rate-LimitingMechanism for Sorption, J. ColloidInterf. Sci. 1995, 175, 157−165.
【非特許文献５】N. Sahai, S.A.Caroll, S. Roberts, P.A. O’Day, X-ray adsorption spectroscopy of strontium(II) coordination.II.Sorption and precipitation at kaolinite, amorphous silica and goethitesurfaces, J. Colloid Interf. Sci., 2000,222, 198−212.
【非特許文献６】O.N.Karasyova, L.I. Ivanova, L.Z. Lakshtanov and L. Lovgren, Strontium sorption on hematiteat elevated temperatures, J. Colloid Interf. Sci., 1999, 220, 419−428.
【非特許文献７】C.H. Jeong,Mineralogical and hydrochemical effects on adsorption removal of Cs-137 andSr-90 by kaolinite, J. Environ. Sci. Health A. Toxicol. Hazard. Subst. Environ.Eng.,2001, 36, 1089−1099.
【非特許文献８】R.A. Shawabkeh, D.A.Rockstraw and R.K. Bhada, Copper and strontium adsorption by a novel carbonmaterial manufactured from pecan shells, Carbon, 2002, 40, 781−786.
【非特許文献９】R. Qadeer, J. Hanif,M. Saleem and M. Afzal, Selective adsorption of strontium on activated charcoalfrom electrolytic aqueous solutions, Collection Czechoslovak Chem. Comm., 1992,57, 2065−2072.
【非特許文献１０】S. A. El-Safty,T.Balaji, H. Matsunaga, T. Hanaoka, F. Mizukami, Optical sensors based onnanostructured cage materials for the detection of toxic metal ions, Angew.Chem. Int. Ed. 2006, 45, 7202−7208.
【発明の概要】
【発明が解決しようとする課題】
【００１１】
上記説明した様にストロンチウムは種々の用途に使用されているが、放射性同位体である９０Ｓｒ等の放射性ストロンチウムは、ppb〜ppmオーダーの極微量でも人体に蓄積して発がん性を誘発するので、飲料水や洗浄水等の生活用水および大気中だけでなく、廃水や土壌などすべての環境から排除する必要がある。
【００１２】
従って微量でも生活用水や廃水等の溶液にどの程度の濃度のストロンチウムが含まれているのか知る必要がある。しかし、ppb〜ppmオーダーの極微量なストロンチウム濃度を迅速に正確に測定するストロンチウムコレクターまたは濃度検出センサーは少なく、あっても繰り返し使用することができないという問題がある。またストロンチウムを選択的に収集し検出するコレクターまたはセンサーは殆どないため、複数の元素やイオンが含まれる溶液ではストロンチウム以外の元素やイオンに影響されて精度良くストロンチウム濃度を測定することができない。さらに、生活用水や廃水等の溶液に微量な放射性ストロンチウムが存在した場合にその放射性ストロンチウムを除去することが必要であるが、ppbオーダーレベルまでストロンチウムを除去する方法は殆どない。イオン交換樹脂等の場合はppbオーダーレベルのイオンを除去できるものの、ストロンチウムイオンだけを特定して除去できないという問題がある。すなわちストロンチウム（イオン）だけを選択的に除去するという選択性が良い物は殆どない。
【００１３】
また、回収剤でストロンチウムを除去した後、そのストロンチウムを分離する手段が困難なため、回収したストロンチウムを有効に活用することが難しいという問題がある。あるいは、その回収剤を再使用することがむずかしいという問題もある。生活用水や廃水等の溶液中のストロンチウムを回収しリサイクルするためのコストが高いという問題もある。環境中のストロンチウム濃度検出や環境からのストロンチウム除去、さらに有用なストロンチウムを回収しリサイクルする方法等に関して、簡単でコストが低く選択性良く、かつ精度良好で高速に行なうことができる方法が世界的に緊急に要求されている。
【課題を解決するための手段】
【００１４】
本発明は、高度に秩序化した構造を有するメソポーラスシリカにストロンチウムイオンを選択的に吸着することができる化合物（以下、ストロンチウムイオン吸着性化合物（あるいは、ストロンチウム（イオン）を集めるという意味（収集剤）で、ストロンチウムイオンコレクターまたは単にコレクターともいう）を担持させて、担持されたストロンチウムイオン吸着性化合物にストロンチウムイオンを吸着させ、この吸着されたストロンチウムを回収する効率的な方法およびそれに使用されるストロンチウムイオン吸着性化合物を担持したメソポーラスシリカを提供する。さらに、このストロンチウムイオン吸着性化合物を担持したメソポーラスシリカを用いてストロンチウムイオン濃度検出を精度良くしかもppb〜ppmオーダーの微量な測定が可能なストロンチウムイオンコレクターおよびセンサーを提供する。
【００１５】
シリカ源と界面活性剤を混合した後、酸性水溶液を添加して、これを焼成すると、メソポーラスシリカ（HOM）が生成される。このメソポーラスシリカにストロンチウムイオン吸着性化合物（ストロンチウムイオンはまだ吸着されていない）を担持する。ストロンチウムイオン吸着性化合物は、ストロンチウムイオンを選択的に吸着することができる化合物である。たとえば、キレート化合物のような錯体である。（特定の元素イオンを選択的に吸着しやすい化合物を本出願では元素イオン吸着性化合物と呼ぶ。ここで、元素イオン吸着性化合物が選択的に吸着可能な特定イオンを回収するという意味で、この特定元素を目標元素と称する。本発明においては、目標元素はストロンチウムである。）ストロンチウムイオンを選択的にかつ優先的に吸着する化合物として、たとえば、クロロホスホナゾ３（Chlorophosphonazo-III）や４−(２−ジアゼニル−1,3,4−チアジアゾル)−６−ドデシルレゾルシノール｛4-(2-diazenyl-1,3,4-thiadiazole)-6-dodecylresorcinol  (DTDR)｝が挙げられる。これらのストロンチウムイオン吸着性化合物をメソポーラスシリカに担持する。（たとえばこれらのストロンチウムイオン吸着性化合物を総称してＭＣとして、ＭＣを担持したメソポーラスシリカをHOM−MCと称する。）これらは単独でHOMSに担持しても良いし、複数混合してHOMSに担持しても良い。尚、クロロホスホナゾ３（Chlorophosphonazo-III）（以下、CPPと略す）はHOMSに担持されにくいので、後述するように、臭化ジメチルアンモニウムジラウリル｛dilauryl dimethyl ammonium bromide (DDAB)｝を使って、ＨＯＭ細孔表面を官能化した後で、CPPをDDAB上に担持する。従って、CPPの場合はHOM−DDAB(CPP)｛構造上は、HOM−DDAB−CPPと記載した方が分かりやすいが、本出願ではHOM−DDAB(CPP)と記載する｝となり、DTDRの場合はHOM−DTDRとなる。
【００１６】
ストロンチウムを含む種々のイオン（元素イオンだけでなく、その他のカチオンやアニオンも含む）が溶解されたイオン溶解溶液に前記ストロンチウム（イオン）吸着性化合物を担持（または修飾）したメソポーラスシリカを接触させ、メソポーラスシリカに担持したストロンチウムイオン吸着性化合物に目標元素イオンであるストロンチウムイオン（Ｓｒ２＋等）を吸着させる。このとき、イオン溶解溶液のpH値、溶液濃度や溶液温度等の環境要因を調節すれば、効率的に目標元素イオンを吸着させることができる。（ストロンチウムイオンを吸着したHOM−MCをHOM−MC−Srと記す。）たとえば、前述のHOM−DDAB(CPP)の場合は、pH値を１０．０〜１２．０、好適には１０．５〜１１．５に調整したストロンチウムイオンを含むイオン溶解溶液に接触させることにより、HOM−DDAB(CPP)は目標元素イオンであるストロンチウムイオンを優先的にかつ選択的にかつ迅速に吸着する。（ストロンチウムを吸着したHOM−DDAB(CPP)をHOM−DDAB(CPP)−Srと記す。）また、前述のHOM−DTDRの場合は、pH値を７．０〜１１．０、好適には８．０〜１０．５、もっと好適には９．０〜１０．０に調整したストロンチウムイオンを含むイオン溶解溶液に接触させることにより、HOM−DTDRは目標元素であるストロンチウムを優先的にかつ選択的にかつ迅速に吸着する。（ストロンチウムを吸着したHOM−DTDRをHOM−DTDR−Srと記す。）
【００１７】
次に、ストロンチウムイオンが吸着されたストロンチウムイオン吸着性化合物を担持したメソポーラスシリカをストロンチウムイオンが遊離可能な溶液（ストロンチウムイオン遊離溶液）に接触させて、吸着されたストロンチウムイオンをストロンチウムイオン遊離溶液に溶解させる。この溶液をろ過して固形物と液体に分離する。分離された液体はストロンチウムイオンだけを溶解しているので、目標元素であるストロンチウムの回収が可能となる。溶液の濃度、ｐＨ、反応温度等をコントロールすることで、ストロンチウムの回収効率を上げることができる。また、分離された固形物は、ストロンチウムイオン吸着性化合物を担持したメソポーラスシリカであり、メソポーラスシリカに担持されたストロンチウムイオン吸着性化合物はストロンチウムを吸着していない。すなわち、固形物はストロンチウムイオン吸着性化合物（ストロンチウムイオンを吸着していない）を担持したメソポーラスシリカ（HOM−MC）に戻る。
【００１８】
しかも本体（ストロンチウムイオン吸着性化合物を担持したメソポーラスシリカ）は変化していないので、再度目標元素イオンであるストロンチウムイオンの吸着材（あるいはコレクター（収集剤）、あるいは抽出剤とも称する）として利用できる。たとえば、HOM−MC−Srを酸性溶液やアルカリ溶液などに浸漬することにより、Srを溶離してHOM−MCとすることができる。ストロンチウムを分離されたHOM−MCは再びストロンチウムイオン吸着材（コレクター）として利用できる。
【発明の効果】
【００１９】
本発明において、ストロンチウムイオン吸着性化合物が広い表面積や高秩序化した構造を持つメソポーラスシリカの表面およびポア（細孔）内壁に担持（修飾）されているので、ストロンチウムイオン吸着性化合物の反応基にストロンチウムイオンが容易にしかも速く吸着する。従って、吸着の応答速度が速いだけでなく、メソポーラスシリカに担持されたストロンチウムイオン吸着性化合物へのストロンチウムイオン吸着効率が、単独のストロンチウムイオン吸着性化合物へのストロンチウムイオン吸着効率よりも非常に大きくなるとともに、ストロンチウム（イオン）吸着量も多くなる。
【００２０】
また、ストロンチウム（イオン）吸着性化合物に吸着されたストロンチウムイオンも整然と配列し密に吸着されているので、吸着したストロンチウムイオンを容易に速く遊離（分離）することができる。従ってストロンチウムイオンの遊離効率も非常に大きい。また、ストロンチウムイオン吸着性化合物はストロンチウムイオン溶解溶液のpH値等を調整することによりストロンチウムイオンを選択的に多量にしかも迅速に吸着することができる。従って、ストロンチウム（イオン）だけを効率良く回収できる。またppb〜ppmオーダーの微量なストロンチウムイオンも吸着除去することができるので、生活用水や廃水等の溶液や土壌その他のイオン溶解液に含まれるストロンチウムイオンの濃度を極めて微量なレベルまで低減できる。近年問題となっている環境中の微量な放射性ストロンチウムも効率良く迅速に除去できるので、本発明のHOM−MCは人体の健康維持および環境の浄化に有用な材料である。
【００２１】
さらに、ストロンチウムイオン吸着性化合物を担持しているメソポーラスシリカはその骨格が強固であり、ストロンチウムイオン吸着性化合物の担持やストロンチウムイオンの吸着によってもメソポーラスシリカの骨格には変化が殆どない。吸着したストロンチウムイオンもほぼ完全に遊離できるので、もとの状態（ストロンチウムイオンを吸着していないストロンチウムイオン吸着性化合物を担持したメソポーラスシリカ）に戻るので、ストロンチウムイオン吸着性化合物を担持したメソポーラスシリカを繰り返し使用することができる。すなわち、何回もリサイクルまたはリユースすることができる。
【００２２】
従って、トータル(全体)のストロンチウムの収集・回収費用を小さくすることができる。また、本発明のストロンチウムイオンが吸着されたストロンチウムイオン吸着性化合物を担持したメソポーラスシリカは、比色法または紫外可視分光法（UV−VIS−NIR spectroscopy）を用いてppb〜ppmオーダーの非常に低濃度のストロンチウムイオン濃度も検出することができるので、ストロンチウムイオンコレクターおよび濃度センサーとしても使用することができる。
【図面の簡単な説明】
【００２３】
【図１】図1は、本発明のストロンチウム回収システムを示す図である。
【図２】図２は、HOMシリカ・モノリスの合成方法を示す図である。
【図３】図３は、レセプターＤＴＤＲの作製方法およびストロンチウムを取り込んだＤＴＤＲの構造式を示す図である。
【図４】図４は、ストロンチウムを取り込んだレセプタークロロホスホナゾ３の構造式を示す図である。
【図５】図５は、表面改質ステップを用いてクロロホスホナゾ３を担持したＨＯＭの作製方法を示す図である。
【図６】図６は、HOM−DDAB(CPP)−Srの紫外線可視分光スペクトル信号強度と溶液のpH値との関係を示すグラフである。
【図７】図７は、ストロンチウムイオン濃度をパラメータとしたHOM−DDAB(CPP)−Srの吸収スペクトルおよび比色分析を示す図である。
【図８】図８は、ｐＨ＝１１．０の溶液中のストロンチウムイオン濃度とHOM−DDAB(CPP)−Sr の紫外線可視分光スペクトルの吸光度（λ＝５８５ｎｍにおける）との関係を示す図である。
【図９】図９は、本発明のHOM−DDAB(CPP)−Srの適用範囲を示した表である。
【図１０】図１０は、HOMシリカへDTDRを担持させたHOM−DTDRコレクターを用いたストロンチウムイオンの収集／分離プロセスを模式的に描いた図である。
【図１１】図１１は、HOM−DTDR−Srの紫外線可視分光スペクトル信号強度と溶液のpH値との関係を示すグラフである。
【図１２】図１２は、ストロンチウムイオン濃度をパラメータとしたHOM−DTDR−Srの吸収スペクトルおよび比色分析を示す図である
【図１３】図１３は、本発明のストロンチウムイオン吸着性化合物であるCPP｛DDAB(CPP)｝またはDTDRを担持したメソポーラスシリカ（HOMS）を用いて放射性ストロンチウム等を含むストロンチウムイオン溶解溶液からストロンチウム（Ｓｒ）を回収するシステムを示す図である。
【発明を実施するための形態】
【００２４】
本発明は、高い選択性と光学的検出機能を有する種々のキレート等の化合物を用いたストロンチウムイオン検出技術およびストロンチウム回収技術を提供するものである。この技術の特徴は異種原子から構成されるメソポーラス材料の原子レベルで配列したナノサイズの表面状態を利用していることである。本発明は、各種の活性イオン（カチオンやアニオン）や界面活性剤等を含む廃棄物や生活用水や環境からストロンチウムを抽出する方法として非常に優れている。特に近年問題となっている放射性ストロンチウムを環境等から排除するための方法として極めて優れている。
【００２５】
メソポーラスシリカのナノレベルで配列した内表面は、pHなどの環境条件を制御して固着・解離状態を可変することによってストロンチウムイオンコレクターおよびセンサーを作る。隣接原子と電子軌道構造の異なる表面原子とキレート等の化合物との結合によって、ストロンチウムイオンを確実に吸着できる。さらに、メゾポーラス材の内壁表面のナノレベルの高秩序化配列は電荷移動を増大させるので、ppbレベルの非常に微量のストロンチウム吸着でも肉眼で観察可能な光学的変化が速やかに（高速の応答が）起こる。
【００２６】
以下、本発明の実施形態について詳細に説明する。
図１は、本発明のストロンチウム回収システムを示す図である。まず、第1段階で高度に秩序化したメソポーラスシリカ（HOMシリカ（HOMS）：High  Ordered  Mesoporous  Silica、尚通常、HOMと言った場合、シリカ（Silica）は含まないが、本明細書等においてはHOMと記載した場合も、特に明記しない限りシリカ（Silica）も含むものとする。）を合成する。ここで、メソポーラスシリカとは、多孔質シリカの1種であり、メソポア領域と呼ばれる、２ｎｍから５０ｎｍの領域の大きさのほぼ均一で規則的な直径の細孔（メソ孔）を有し、細孔の作るネットワークの様式（空間対称性）や製造方法等によって、様々な特性を有することが知られている多孔質物質群である。しかし、本特許出願においては、メソ孔よりも小さなマイクロ孔（２ｎｍ以下の細孔）やメソ孔よりも大きなマクロ孔（５０ｎｍ以上の細孔）を有するポーラスシリカもメソポーラスシリカと呼ぶ。
【００２７】
本発明に用いられるHOMの形態は、薄膜状形態やモノリス形態を含む。モノリス形態とは、通常薄膜以外の各種の形態、たとえば微粒子、粒子、ブロック状のもの等の形態を言う。高度に秩序化したとは、立方晶や六方晶系メソポーラス構造が3次元的に表面や内壁表面に規則正しく配列した状態を言い、たとえば立方晶Ia3d、Pm3n、Fm3mや六方晶P6m構造を言う。これらの構造が広範囲に存在すると、ストロンチウムイオン吸着性化合物を大量に担持することができ、全体のストロンチウムイオン吸着量を大きくすることができる。また、HOMのBET比表面積は大きいほど良いが、通常400ｍ2／g以上であり、好適には500ｍ2／ｇ以上である。
【００２８】
HOMシリカは種々の方法により合成できる。たとえば、界面活性剤を鋳型としたゾルゲル法においては、水溶液中に臨界ミセル濃度以上の濃度で界面活性剤を溶解させると、界面活性剤の種類に応じて一定の大きさと構造をもつミセル粒子が形成される。しばらく静置するとミセル粒子が充填構造をとり、コロイド結晶となる。ここで溶液中にシリカ源となる有機シリコン化合物などを加え、微量の酸あるいは塩基を触媒として加えると、コロイド粒子の隙間でゾルゲル反応が進行しシリカゲル骨格が形成される。最後に高温で焼成すると、鋳型とした界面活性剤が分解・除去されて純粋な高度に秩序化したメソポーラスシリカ（ＨＯＭシリカ）が得られる。また、たとえば、好適には、有機シリコン化合物と界面活性剤を混合してリオトロピック型液晶相を形成し、さらに、酸水溶液を加えることによって、短時間に有機シリコン化合物の加水分解反応を起こし、メソポーラスシリカと界面活性剤の複合生成物を得た後、界面活性剤を除去して、HOMシリカを得る方法が利用される。
【００２９】
有機シリコン化合物として、たとえば、テトラメチルオルトケイ酸｛C4H12O4Si、TMOS（テトラメトキシシラン）とも言う｝やテトラエチルオルトケイ酸｛C8H20O4Si、TEOS（テトラエトキシシラン）とも言う｝などのシリコンアルコキシドを用いる。（生成物から加熱や真空引き等でエタノールよりメタノールを除去する方が容易であるから、生産性はTEOSよりTMOSの方が好適である。）尚、HOMの形成には、有機シリコン化合物の他に無機シリコン化合物を用いることもできる。たとえば、カネマイト（ＮａＨＳｉ２Ｏ５・３Ｈ２Ｏ）、ジ珪酸ナトリウム結晶（Ｎａ２Ｓｉ２Ｏ５）、マカタイト（ＮａＨＳｉ４Ｏ９・５Ｈ２Ｏ）、アイラアイト（ＮａＨＳｉ８Ｏ１７・ＸＨ２Ｏ）、マガディアイト（Ｎａ２ＨＳｉ１４Ｏ２９・ＸＨ２Ｏ）、ケニヤアイト（Ｎａ２ＨＳｉ２０Ｏ４１・ＸＨ２Ｏ）、水ガラス（珪酸ソーダ）、ガラス、無定形珪酸ナトリウムを用いることもできる。これらは、２種以上を混合して用いてもよい。
【００３０】
また、テンプレート（鋳型）となる界面活性剤も、種々のものを使用できる。たとえば、カチオン性やアニオン性や両性や非イオン性の界面活性剤を使用できる。鋳型となる陽イオン性界面活性剤としては、たとえば、第１級アミン塩、第２級アミン塩、第３級アミン塩、第４級アンモニウム塩が挙げられる。また、鋳型となる陰イオン性界面活性剤としては、たとえば、カルボン酸塩、硫酸エステル塩、スルホン酸塩、リン酸エステル塩などが挙げられ、セッケン、高級アルコール硫酸エステル塩、高級アルキルエーテル硫酸エステル塩、硫酸化油、硫酸化脂肪酸エステル、硫酸化オレフィン、アルキルベンゼンスルホン酸塩、アルキルナフタレンスルホン酸塩、パラフィンスルホン酸塩および高級アルコールリン酸エステル塩が挙げられる。
【００３１】
鋳型となる両性界面活性剤としては、たとえば、ラウリルアミノプロピオン酸ナトリウム、ステアリルジメチルベタイン、ラウリルジヒドロキシエチルベタインが挙げられる。鋳型となる非イオン界面活性剤としては、たとえば、ポリオキシエチレンアルキルエーテル、ポリオキシエチレン２級アルコールエーテル、ポリオキシエチレンアルキルフェニルエーテル、ポリオキシエチレンステロールエーテル、ポリオキシエチレンラノリン酸誘導体、ポリオキシエチレンポリオキシプロピレンアルキルエーテル、ポリプロピレングリコール、ポリエチレングリコールなどのエーテル型のものや、ポリオキシエチレンアルキルアミンなどの含窒素型が挙げられる。これらは、２種以上混合して用いても良い。
【００３２】
界面活性剤の種類を変更することによりHOMの構造（細孔の大きさや形、結晶構造など）を制御することができるので、結晶構造の秩序性が高くBET比表面積が大きい細孔密度の大きなHOMを形成できる界面活性剤が好適である。たとえば、ポリオキシエチレン(10)セチルエーテル（Brij56：C16H33(OCH2CH2)10OH、C16EO10）、トリブロック共重合体界面活性剤（たとえば、pluronic（登録商標）P123：EO20PO70EO20、Pluronic（登録商標）F108：EO141PO44O141）を用いることができる。Brij56：TMOS＝0.5の重量比の混合により、立方晶構造Pm3nが得られ、P123：TMOS＝0.7〜0.8の重量比の混合により、立方晶構造Ia3dが得られ、F108：TMOS＝0.7の重量比の混合により、立方晶構造Im3mケージ状シリカ構造が得られる。
【００３３】
図２は、HOM（立方晶Im3m）シリカ・モノリスの合成方法を示す図である。HOMシリカ・モノリスはコポリマー界面活性剤F108（EO141PO44EO141）を用いて瞬間直接鋳型法を採用することにより合成された。通常、立方晶Im3m (HOM)ケージ状メソ細孔を持つメソポーラスシリカモノリスは、F108／テトラメチルオルトケイ酸（TMOS）混合相にドデカンをドデカン：F108：TMOS＝1:2.8:4の比率で付加することによって形成されたマイクロエマルジョン相を使って作製された。このＨＯＭＳは白い粉末状の固体である。
【００３４】
次に、第２段階で、ストロンチウムイオン吸着性化合物をHOMに担持させる。この段階では、ストロンチウムイオン吸着性化合物にはストロンチウムイオンは（他のイオンも）吸着されていない。（ストロンチウムイオンを吸着していないことを示す用語として「ストロンチウムイオン吸着性化合物」と称する。本発明に用いられるストロンチウムイオン吸着性化合物として、イオン錯体、無機化合物や有機化合物がある。セルロース、タンパク質などのストロンチウムイオン吸着性化合物も含まれる。金属錯体として、無機および有機の金属錯体や金属カルボニル化合物、金属クラスターや有機金属化合物が挙げられる。また、キレート化合物も含まれる。基本的には、ストロンチウム（イオン）を吸着できる化合物であって、HOMに担持でき、化学処理により、目標元素であるストロンチウム以外のイオンを遊離でき、その後に他の化学処理により目標元素であるストロンチウムを遊離できる化合物である。ストロンチウムイオン吸着性化合物は、化学的にはたとえばOH基を介してHOMシリカに強固に結合している。
【００３５】
ストロンチウムイオン吸着性化合物は、回収しようとする目標元素イオンであるストロンチウムイオンを選択的にしかも多量に吸着する化合物が望ましい。たとえば、ストロンチウムイオンに対して選択的に結合するキレート化合物やその他の化合物が挙げられる。ストロンチウムを含む各種のイオン（カチオンやアニオン）や界面活性剤などが溶解したストロンチウムイオン溶解溶液のpH値や温度や濃度などを調整すれば、ストロンチウムイオン吸着性化合物に目標（金属）元素であるストロンチウム（イオン）を選択的にしかも優先的に多量に吸着できる。また、キレート化合物等の化合物は、非常に微量の（たとえば、ppbオーダー）ストロンチウムを選択的に吸着することができるので、ストロンチウムイオン溶解溶液中に含まれるストロンチウムイオンの量が少なくても、効率的に選択的にストロンチウムイオンを吸着する。
【００３６】
たとえば、我々は、４−(２−ジアゼニル−1,3,4−チアジアゾル)−６−ドデシルレゾルシノール｛4-(2-diazenyl-1,3,4-thiadiazole)-6-dodecylresorcinol  (DTDR)｝（以下レセプターDTDRとも称する）の化合物がストロンチウムイオンを選択的に優先的に吸着することを見出した。（レセプター（receptor）とは本来「受容体」という生物学的用語であるが、本出願では特定元素（ストロンチウム）イオンを吸着する（ストロンチウム）イオン吸着性化合物という意味でレセプターという用語を用いることもある。）
【００３７】
このレセプターDTDRは後述するように、溶液を特定のpH値に調節したストロンチウムイオンを含有した溶液（ストロンチウムイオン溶解溶液）にレセプターDTDRを担持したHOMシリカを浸漬すると、レセプターDTDRは他のpH値の溶液における場合よりも大量にしかも選択的にストロンチウムイオンを吸着する。ストロンチウムイオンの吸着量が増していくとレセプターDTDRを担持したHOMシリカの色が薄い茶色から段々色が濃くなっていき、茶色（ストロンチウムイオン濃度１ppm）濃い茶色（ストロンチウムイオン濃度５ppm）へと変化していく。色調と吸着されたストロンチウムイオン濃度とは相関関係にあるので、色調からストロンチウムイオン濃度を知ることができる。すなわち比色分析が可能である。特にppb〜ppmレベルの微量なストロンチウムでも吸着でき、その結果色調変化が生じるので正確な濃度を検出できる。選択的にという意味は、ストロンチウムイオンおよびその他の種々のイオン（カチオンやアニオン）や界面活性剤等を含む溶液にこれらのレセプターDTDRを担持したHOMシリカ（HOM−DTDR）を浸漬すると、ストロンチウムイオンだけを吸着し、他の種々のイオンは殆ど吸着しないということを意味している。すなわち、レセプターDTDRを担持したHOMシリカ（HOM−DTDR）は、ストロンチウムイオン吸着の選択性が極めて優れている。
【００３８】
また、ストロンチウムイオン吸着後の光吸収スペクトルからもストロンチウムイオン濃度を測定できる。すなわち、レセプターDTDRを担持したHOMシリカはストロンチウムイオン濃度検出センサーでもある。このレセプターDTDRを担持したメソポーラスシリカ（HOM−DTDR）は、ストロンチウムイオンを吸着すると紫外可視分光法において450nm〜500nmの波長を持つ可視光にストロンチウム吸着に基づく吸収ピークを示し、この波長域の吸収率とストロンチウムイオン濃度とは相関関係があるので、キャリブレーションカーブを事前に作っておくことにより、ストロンチウムイオンを吸着したHOM−DTDRの紫外可視分光法における当該波長の吸収率データから、このHOMS−DTDR−Srのストロンチウムイオン濃度を知ることができる。しかもこのHOMS−DTDR−Srは溶液中のストロンチウムイオンを選択的に吸着するとともに、他の含有イオンはほとんど吸着しないので、非常に感度の良いストロンチウムイオンコレクターおよび濃度センサーとなる。特にppb〜ppmレベルの微量なストロンチウムでも吸着でき、その結果スペクトル変化が生じるので正確な濃度を検出できる。
【００３９】
他のストロンチウムイオン吸着性化合物の例として、クロロホスホナゾ３（Chlorophosphonazo-III）があり、他のストロンチウムイオン吸着性化合物も随時発見されるであろう。これらのストロンチウムイオン吸着性化合物のうちの１つまたは２以上の化合物をHOMSに担持して、所望の特性を有するHOMS−レセプターを作製することができる。これらの化合物はストロンチウム（イオン）をその環状分子構造内および／または環状分子間の間に取り込んで、ストロンチウム（イオン）を吸着（収集）する。従って、これらのストロンチウムイオン吸着性化合物はキレート錯体であると言える。これらのストロンチウムイオン吸着性化合物は、他の陰イオンや陽イオン（アルカリ土類族金属等の金属イオンを含む）も殆ど吸着しないので、極めて選択性が高い化合物である。ストロンチウム（イオン）はこれらの化合物と共有接合して吸着（結合）されていると考えられる。
【００４０】
このようなストロンチウムイオン吸着性化合物をHOMに担持（修飾）させる方法（複合化法とも呼ぶ）として種々の方法が挙げられる。たとえば、HOMに保持されるべきストロンチウムイオン吸着性化合物が中性である場合には、試薬含浸法（ＲＥＡＣＴＩＶＥ ＆ ＦＵＮＣＴＩＯＮＡＬ ＰＯＬＹＭＥＲＳ，４９，１８９（２００１）など）が用いられ、陰イオン性である場合には、陽イオン交換法が用いられ、陽イオン性である場合には陰イオン交換法が用いられる。これらの複合化法は、特別の条件や操作ではなく、既知の一般的な技術分野に属するものである。したがって、これらの一般的な技術分野の詳細については、当該固体吸着分野に関する総説、文献などを参照することができる。
【００４１】
たとえば、メソポーラスシリカを陽イオン性有機試薬（たとえば、陽イオン性シリル化剤）を用いて表面処理し、そのメソポーラスシリカに陽イオン性官能基を付与し、次いで、この陽イオン性メソポーラスシリカと陰イオン性ストロンチウムイオン吸着性化合物の水溶液やアルコール溶液とを接触させ、ストロンチウムイオン吸着性化合物をメソポーラスシリカ内に吸着させる方法、メソポーラスシリカとストロンチウムイオン吸着性化合物の有機溶媒溶液とを接触させ、有機溶媒だけをろ過あるいは蒸留などにより取り除くことで、ストロンチウムイオン吸着性化合物をメソポーラスシリカ内に物理的に吸着させて担持する方法、メソポーラスシリカをチオール基を持つシリル化剤を用いて表面処理し、次いで、生成する表面のチオール基を酸化処理することで、そのメソポーラスシリカに陰イオン性官能基を付与し、この陰イオン性メソポーラスシリカと陽イオン性金属吸着性化合物の水溶液とを接触させ、ストロンチウムイオン吸着性化合物をメソポーラスシリカ内に吸着させる方法、あらかじめストロンチウムイオン吸着性化合物を細孔内および表面に充填した後に、これを陽イオン性有機試薬の有機溶媒溶液で処理して、ストロンチウムイオン吸着性化合物を細孔内および表面に固定する方法、ストロンチウムイオン吸着性化合物と陽イオン性有機試薬をあらかじめ混合し、得られた試薬複合体の有機溶媒溶液と該シリカとを接触させ、有機溶媒だけをろ過あるいは蒸留などにより取り除くことで、ストロンチウムイオン吸着性化合物を該シリカ内に担持する方法が使用される。
【００４２】
たとえば、レセプタークロロホスホナゾ３（CPP）をHOMSに担持させるには、２段階担持工程を用いる。すなわち、最初に臭化ジメチルアンモニウムジラウリル｛dilauryl dimethyl ammonium bromide (DDAB)｝を使って、ＨＯＭ細孔表面を官能化し、HOMS−DDABを作製する。次にレセプタークロロホスホナゾ３（CPP）溶解溶液中にHOMS-DDABを添加して、HOMS−DDABのDDAB上にCPPを担持（修飾）させて、HOMS−DDAB−CPP｛HOMS−DDAB(CPP)とも記載｝を作製する。レセプターDTDRをHOMに担持させるには、レセプターDTDRをエタノールに溶解し、この溶液とHOMSを接触させて、HOMSへレセプターDTDRを含浸させる。このようにしてレセプターDTDRを高密度に整然と担持したHOMシリカ（HOMS−DTDR）が完成する。尚アルコールや水分等の液分を蒸発（加熱や真空引き等）させてさらに乾燥することによりレセプターCPP｛DDAB(CPP)｝やDTDRを担持したHOMシリカを高純度の固体状態（粉末）で効率良く作製できる。また、結晶構造の秩序性が高くBET比表面積が大きいポーラス（細孔）密度の大きなHOMシリカほど、多くのレセプターが規則的にHOMシリカの表面および細孔内壁に担持される。たとえば、好適には、立方晶構造Im3m、Pm3n、Fm3m、Ia3d、六方晶構造P6mなどの構造が広範囲に形成されたHOMシリカにレセプターCPP｛DDAB(CPP)｝やDTDR等のストロンチウムイオン吸着性化合物を吸着させる。
【００４３】
ストロンチウムイオン吸着性化合物単独でも当然選択的に目標元素であるストロンチウムイオンを吸着できるが、ストロンチウムイオン吸着性化合物は凝集等するため、ストロンチウムイオン吸着が可能な官能基を有効に利用することができない。すなわち、凝集された（たとえば、粒子状の）ストロンチウムイオン吸着性化合物物質の表面に存在する官能基に目標元素であるストロンチウムイオンが吸着しても、拡散または浸透によりストロンチウムイオン吸着性化合物内部のストロンチウムイオン濃度は距離（の２乗）に対して指数関数的に減少するから、その粒子状物質の内部にあるストロンチウムイオン吸着性化合物の官能基全部にストロンチウムイオンが吸着することは困難である。また、仮にその粒子状物質の内部にあるストロンチウムイオン吸着性化合物の官能基にストロンチウムイオンが吸着したとしても、その吸着したストロンチウムイオンを取り出す（遊離するまたは逆抽出する）ことが難しいという問題がある。かなりの時間をかければ粒子状物質の内部にストロンチウムイオンを拡散させ、さらに取り出すことも可能であるが、長時間をかけてストロンチウムイオンを粒子状物質の内部を移動させることは生産性が悪く工業的には利用できない。
【００４４】
これに対して、メソポーラスシリカは、細孔表面積が非常に大きく高度に秩序化した配向構造を持つので、メソポーラスシリカの表面および細孔内壁にストロンチウムイオン吸着性化合物を担持したものは、ストロンチウムイオン吸着性化合物が整然と配列して結合しているので、ストロンチウムイオン吸着性化合物のストロンチウムイオン吸着率が非常に高くなる。すなわち、ストロンチウムイオン吸着性化合物の１分子ずつがストロンチウムイオン吸着に利用できる。ストロンチウムイオン溶解溶液や遊離（逆抽出）溶液は、メソポーラスシリカの表面や細孔へ容易に速やかに侵入していくので、HOMSに担持されたストロンチウムイオン吸着性化合物（の反応基）と容易に、しかも速やかに接触する。このことは、HOMSに担持されたストロンチウムイオン吸着性化合物がストロンチウムイオン溶解溶液と接触するとストロンチウムイオンを速やかに吸着するということを意味する。また、吸着されたストロンチウムイオンを遊離するときも遊離溶液と接触すれば吸着されたストロンチウムイオンが速やかに遊離されるということも意味するので、ストロンチウムイオンの吸着（収集）および遊離（分離）が非常に効率的に進行し、その結果として生産性が飛躍的に向上する。
【００４５】
たとえば、キレート樹脂単独の場合には、キレート樹脂の表面において、表面原子がすべて有効にキレート（官能基）を持った状態にはならず、原子的には離散的にキレートの反応端がある状態となっている。キレート樹脂単独でストロンチウムイオンを吸着する時も、キレート樹脂のどの部分につくか制御できない。また、ストロンチウムイオン溶解溶液と接触した部分のキレート官能基にはストロンチウムイオンが吸着（抽出とも言う）されると予想されるが、ストロンチウムイオン溶解溶液が浸透しにくいキレート樹脂内部ではストロンチウムイオンは殆ど吸着されないと考えられる。すなわち、ストロンチウムイオン吸着効率が非常に悪い。さらにキレート樹脂に吸着したストロンチウムイオンを遊離するとき（逆抽出とも言う）も、キレート樹脂内部に吸着したストロンチウムイオンを取り出すことも困難となる。
【００４６】
このキレート樹脂を繰り返し利用するときも、キレート樹脂中の残存物等の影響により、ストロンチウムイオンの抽出・逆抽出の効率がどんどん悪くなり、繰り返し使用でキレート樹脂の性能が大幅に劣化してしまう。これに対して、キレート樹脂をHOMに担持したものは、HOMの大きな比表面積と整列した原子配列を使って、キレート官能基をHOMの表面上に広範囲に形成することができる。言い換えれば、HOMではキレートの反応端はほぼ同一の性状になる。しかも、従来のキレート樹脂単独では実現できないほどに、HOM表面および細孔内壁に多量にキレートの反応端を有する。そのキレート官能基がストロンチウムイオンもしくはストロンチウムイオンを含む錯体イオンを選択的に捕獲するので、ストロンチウムイオンの吸着効率が非常に高くなる。また、その捕獲されたストロンチウムイオンもしくはストロンチウムイオンを含む錯体イオンを逆抽出で取り出すことも容易に可能となる。さらに、キレート樹脂単独で使用した場合には樹脂そのものの物理的および／または化学的強度が不十分であるため、キレート樹脂の繰り返し使用による劣化が大きいが、キレート樹脂をHOMに担持したものは、その骨格たるHOMの物理的および／または化学的強度が十分であるため、繰り返し使用による劣化が小さく、繰り返して使用すること、すなわち何回でもリユースすることができる。
【００４７】
第３段階では、ストロンチウムイオンを含む各種のイオン（カチオンやアニオン）や界面活性剤等が溶解した水溶液（これをストロンチウムイオン溶解溶液という）を準備する。このストロンチウムイオン溶解溶液は、たとえば放射性ストロンチウムを含む原子力施設の冷却液や廃液は排液、あるいは原子力施設等から飛散した放射性ストロンチウムが生活用水や生活排水に溶解した溶液である。このような溶液には、ストロンチウムの外に各種の金属イオン等のカチオンや種々のアニオンや界面活性剤等様々なイオンが溶け込んでいる。もし、この溶液に固形分が含まれていれば、事前に取り除くことが望ましい。何故なら、この溶液に浸漬するHOM−MCプローブは固体なので、これと固形分が混合してしまうからである。
【００４８】
従って、この溶液から固形分を除いた溶液がストロンチウムイオン溶解溶液である。ストロンチウムイオン溶解溶液中にストロンチウムイオン吸着性化合物（これをMCとする）を高密度に担持したHOM（以下、HOM−MCとも言う）を浸漬等してストロンチウムイオン溶解溶液とHOM−MCと接触させる。この接触により、HOM−MCにストロンチウムイオンが吸着される。（これをHOM−MC−Sr−M（Sr：目標元素であるストロンチウム(Sr)、M：ストロンチウム以外の吸着されたイオンとする。）ストロンチウムイオン吸着性化合物は、一定の条件（pH値、温度、濃度等）下で目標元素であるストロンチウムイオンを選択的にかつ優先的に吸着するので、その条件下のストロンチウムイオン溶解溶液中にストロンチウムイオン吸着性化合物を浸漬すれば、目標元素であるストロンチウムだけを吸着したHOM（すなわち、HOM−MC−Sr）を得ることができる。
【００４９】
たとえば、ストロンチウムイオンを最も良く吸着するpH値に調整されたストロンチウムイオン溶解溶液にHOM−MCを接触（浸漬を含む）させ、HOM-MCにストロンチウムイオンを選択的に大量に吸着することができる。しかし、条件などの多少の変動によりわずかの他のイオンMが吸着される可能性もあるので、ストロンチウムイオン溶解溶液中の目標元素であるストロンチウム以外のイオンをあらかじめ少なくしておくことにより、ストロンチウム以外のイオンMの吸着量が非常に少ないHOM−MC−Sr−Mが得られる。たとえば、ストロンチウムイオン溶解溶液中のpH調整や化学処理等を行いストロンチウムイオン以外のイオンを析出沈殿させ除去しておくなどの方法がある。あるいは、ストロンチウムイオンは少なくとも吸着しない化合物（これも適当なHOM−MCを作製すれば良い。）を用いてストロンチウムイオン以外のイオンを析出沈殿させ除去しておくという方法もある。
【００５０】
上述のレセプターCPPの場合、ストロンチウムイオン溶解溶液をpH＝10.0〜12.0、好適にはpH＝10.5〜11.5に調節することにより、ストロンチウムイオンをHOM-MC{HOM−DDAB(CPP)}に効率的に吸着させることができる。また、上述のレセプターDTDRの場合、ストロンチウムイオン溶解溶液をpH＝7.0〜11.0、好適にはpH＝8.0〜10.5、もっと好適にはpH＝9.0〜10.0に調節することにより、ストロンチウムイオンをHOM-MC（HOM−DTDR)に効率的に吸着させることができる。尚、エタノールや水分等の液分を蒸発（加熱や真空引き等）させてさらに乾燥することによりストロンチウムイオンを吸着したHOMシリカを高純度の固体状態（粉末）で効率良く収集できる。
【００５１】
第４段階では、目標元素であるストロンチウムイオンを含むイオンを吸着したHOM−MC−Sr−Mを、目標元素であるストロンチウムイオン以外のイオンを遊離できる溶液中に浸漬して、目標元素であるストロンチウムイオン以外のイオンを除去してほぼ目標元素であるストロンチウムだけを吸着したHOM−MC−Srとする。或いは、pH値や温度や溶液濃度などの条件調整により目標元素であるストロンチウム以外のイオンを除去してHOM−MC−Srにできる場合もある。尚、目標元素であるストロンチウム以外のイオンの吸着が非常に少ない場合（このときは、最初からHOM−MC−Srである）や、目標元素であるストロンチウムだけを遊離できる方法があれば、第４段階は省略することもできる。たとえば、上述したレセプターCPPを担持したHOM−DDAB(CPP)またはレセプターDTDRを担持したHOM−DTDR の場合には、Mを殆ど吸着しないので、すなわち、HOM−DDAB(CPP)、DTDR−Srの状態になっているので、第４段階は省略することが可能となる。
【００５２】
第５段階では、ほぼ目標元素であるストロンチウムだけを吸着したHOM−MC−Srを、目標元素であるストロンチウムを溶解可能な溶液に浸漬して、目標元素であるストロンチウムイオンを溶解する。（溶離処理）或いは、pH値や温度や溶液濃度などの条件調整により目標元素であるストロンチウムイオンだけを遊離できる場合もある。或いは、目標元素であるストロンチウムイオンだけを遊離できる溶液に浸漬することにより、目標元素であるストロンチウムイオンを溶解できる。このような場合には、必ずしも目標元素であるストロンチウムイオンだけを吸着したHOM−MC−Srにする必要がない。この溶解液から目標元素であるストロンチウムイオンが遊離されたHOM−MCは固形物であるから、ろ過して取り除く。固形物として取り除かれたHOM−MCは再度使用可能である。
【００５３】
また、溶離処理によりストロンチウムを溶解した溶離液から種々の方法（たとえば、溶融塩電解法や蒸留法）により、目標元素であるストロンチウムを分離すると目標元素であるストロンチウムを回収できる。すなわち、ストロンチウムが溶け込んだ環境水から目標元素であるストロンチウムを回収できた。この結果、固形物HOM−MCはろ過して再利用でき、第３段階において再び使用できる。尚、HOM−MCに目標（金属）元素であるストロンチウムを吸着してHOM−MC−Srにすることを目標元素であるストロンチウムの抽出と考えた場合に、この工程はHOM−MC−SrからSrを遊離してHOM−MCにするので逆抽出（工程）と言うこともできる。
【００５４】
以上述べた第１段階〜第５段階の工程を経ることにより、原子力施設等からの廃液や生活用水や環境水から得られた目標元素である放射性ストロンチウムを含むストロンチウムを溶解したストロンチウムイオン溶解溶液から、ストロンチウムイオン吸着性化合物を担持した高度に秩序化したHOMシリカ（HOMS）を用いて、目標元素であるストロンチウムを回収することができる。
【実施例１】
【００５５】
＜HOM（立方晶Ia3d）シリカ・モノリスの合成＞
図２は、HOM（立方晶Im3m）シリカ・モノリスの合成方法を示す図である。HOMシリカ・モノリスはコポリマー界面活性剤F108(EO141PO44EO141)を用いて瞬間直接鋳型法を採用することにより合成された。立方晶Im3m (HOM)ケージ状メソ細孔を持つメソポーラスシリカモノリスは、F108／オルトケイ酸テトラメチル（TMOS）混合相にドデカンをドデカン：F108：TMOS＝1:2.8:4の比率で付加することによって形成されたマイクロエマルジョン相を使って作製された。
【００５６】
すなわち、丸形フラスコ容器中に8.0gのテトラメチルオルトケイ酸（TMOS）および5.6ｇの界面活性剤F108を入れ、その中に2.0gのドデカンを加え、界面活性剤を完全に溶解させ、フラスコ容器は約50−60℃の温水中で５−１０分間攪拌され、均質な透明溶液を得た。この均質混合溶液にロータリーエバポレーター中で、pH1.3の酸性水溶液(H2O-HCl)を4gを素早く添加し蒸発させると、TMOSの発熱加水分解および濃縮が急速に起こる。
【００５７】
この発熱加水分解／濃縮反応はロータリーエバポレーターで排気中も継続するので、液体材料の粘性が増大し、生成した有色のゲル状物質が反応容器中に形成される。ロータリーエバポレーターで１０分排気後に半透明のガラス状モノリスが収集され、オーブン中において４５℃で1日乾燥された。その後450℃で８時間焼成することにより界面活性剤および水分が取り除かれ、白い粉末状のHOM（立方晶Im3m）シリカ・モノリスが作製された。
【００５８】
このHOMシリカ・モノリスは、窒素吸着／脱着等温線測定結果により、細孔サイズが７ｎｍと非常に小さく、細孔体積が０．７ｃｍ３／ｇであり、ＢＥＴ比表面積が７００ｍ２／ｇと非常に大きい。また、Ｘ線回折パターンおよび電子顕微鏡解析により、HOMシリカ・モノリスは約１５．７ｎｍの格子定数を有する秩序化した立方晶構造（Im3m）を有することが分かった。このように上述の方法で作製したHOMシリカは、細孔サイズが非常に小さく比表面積が非常に大きな高度に秩序化したメソポーラスシリカである。
【実施例２】
【００５９】
＜放射性ストロンチウムの回収に使用されるレセプター（１）＞
＜４−(２−ジアゼニル−1,3,4−チアジアゾル)−６−ドデシルレゾルシノール｛4-(2-diazenyl-1,3,4-thiadiazole)-6-dodecylresorcinol  (DTDR)｝の作製＞
図３は、レセプターＤＴＤＲの作製方法（反応式）およびストロンチウムを取り込んだＤＴＤＲの構造式を示す図である。約０．０５モルの２−アミノ−1,3,4−チアジアゾル（2-amino-1,3,4-thiadiazol）を４０ｍｌのＨＣｌに溶解し、この溶液を０℃に冷却し、水に溶かした３．５ｇのNaNO２をゆっくりと添加した。この反応の進行は、ヨードデンプン紙によってコントロールされた。最終的にジアゾニウム塩の溶液は、６０ｍｌの４ＮＨＣｌに溶けた６−ドデシルレゾルシノール（6-dodecylresorcinol）３．４ｇの充分に冷却された溶液にゆっくりと注がれた。この結果生じた溶液はその後０℃で３０分間冷却され、１８０ｍｌの水に溶かされた６０ｇの酢酸ナトリウム溶液が添加された。このカップリング反応は２時間の間に０℃で行なわれた。析出物が生成し、この析出物は水洗された。この析出物がDTDRである。図３に示すように、このDTDRはストロンチウムを選択的に吸着することができるストロンチウムイオン吸着性化合物である。ストロンチウム（Sr）はDTDRの環状分子構造の中に取り込まれる。すなわち、DTDRはストロンチウムを優先的に吸着するキレート錯体である。また、ストロンチウムを分離（遊離）すれば元のDTDRに戻る。このようにストロンチウムとDTDRの吸着遊離反応は可逆的である。従って、レセプターDTDRは放射性ストロンチウムの回収に使用できる。
【実施例３】
【００６０】
＜放射性ストロンチウムの回収に使用されるレセプター（２）＞
レセプタークロロホスホナゾ３（Chlorophosphonazo−III）（以下、CPPと略すことがある）は工業的に製造されており容易に入手可能である。図４は、ストロンチウムを取り込んだレセプタークロロホスホナゾ３の構造式を示す図である。図４に示すように、このCPPはストロンチウムを選択的に吸着することができるストロンチウムイオン吸着性化合物である。ストロンチウム（Sr）はCPPの環状分子構造の中に取り込まれる。すなわち、CPPはストロンチウムを優先的に吸着するキレート錯体である。また、ストロンチウムを分離（遊離）すれば元のCPPに戻る。このようにストロンチウムとCPPの吸着遊離反応は可逆的である。従って、レセプタークロロホスホナゾは放射性ストロンチウムの回収に使用できる。
【実施例４】
【００６１】
＜HOM−プローブ材料の合成（１）＞
＜HOM−DDAB−クロロホスホナゾ３（コレクター）の作製＞
図５は、表面改質ステップを用いてクロロホスホナゾ３を担持したＨＯＭを作製する方法を示す図である。実施例１において作製したＨＯＭは、図５に示すように高度に秩序化した立方晶構造（Im3m）の表面を持っている。ストロンチウム吸着性化合物であるクロロホスホナゾ３（ＣＰＰ）は、ＨＯＭ上では安定して配置できないので、ＨＯＭに直接担持（修飾）することはできない。そこで、ＨＯＭにＣＰＰを担持するまえに、ＨＯＭに臭化ジメチルアンモニウムジラウリル｛dilauryl dimethyl ammonium bromide (DDAB)｝を担持する。ＤＤＡＢは、正電荷を有するＨＯＭ細孔表面を活性化するために使われるカチオン性界面活性剤の一種である。この界面活性剤の役割は、ＨＯＭ上でストロンチウムがＣＰＰと容易に相互作用して結合するための中間介在化合物（中間調整剤）である。すなわち、ＣＰＰはDDABを介してＨＯＭに担持される。
【００６２】
ＣＰＰをDDABを介してＨＯＭに担持させるために、我々は２段階担持工程を採用した。図５に示すように、第１に臭化ジメチルアンモニウムジラウリル｛dilauryl dimethyl ammonium bromide (DDAB)｝を使って、ＨＯＭ細孔表面を官能化した。すなわち、１．０ｇのＨＯＭに対して臭化ジメチルアンモニウムジラウリルの０．１Ｍエタノール溶液を使い、３０分間攪拌した。この後、エタノールをロータリーエバポレーターによって蒸発し、固形物を水洗した後、６５０℃で６時間焼成した。
【００６３】
こうして、図５に示すようにＨＯＭの高度に秩序化した表面および細孔内面にDDABが担持され、ＨＯＭ−ＤＤＡＢが作製された。第２に、２０ｍｇのクロロホスホナゾ３が水３０ｍｌに溶解され、これに１．０ｇのHOM−DDABが添加され、１２時間攪拌された。この後、この材料はろ過され、固体生成物は、溶出が全く観察されなくなるまで洗浄された。この後、この材料は６５−７０℃で５時間乾燥された後、この材料をすりつぶして粉末状にして、種々の実験条件でストロンチウム除去用に使われた。この材料は、図５に示すように活性されたHOM−DDABの表面にストロンチウム吸着性化合物が整然と修飾されたHOM−DDAB(CPP)である。このHOM−DDAB(CPP)にストロンチウムを吸着させるとSrはHOM−DDAB(CPP)上のCPPに取り込まれ（吸着され）HOM−DDAB(CPP)−Srとなり、Srを収集することができる。
【実施例５】
【００６４】
＜ストロンチウムイオン抽出の最適ｐＨ値の調査＞
ストロンチウム吸着（収集剤）剤（ストロンチウムコレクター）を担持したHOM（HOM−ストロンチウムプローブ）がどのような環境条件のときに最も効率的にストロンチウムを吸着・収集するかを調査することは極めて重要なステップである。我々は、HOM−DDAB(CPP)コレクターについてストロンチウム吸着の最適環境条件（溶液のｐH値）の調査を行なった。
【００６５】
ナノ細孔を持つ（放射性）ストロンチウムイオンコレクターの効率はｐＨ値によって影響を受ける。プローブの電荷移動錯体の吸収スペクトルは、広範囲のｐＨ値の水溶液に渡って注意深くモニターされた。我々は、７種類のpH水溶液（2.0、 3.5、 5.2、 7.0、 9.5、 11.0 および12.5)を用いて調査した。pH値２．０および３．５に関して0.01Ｍ硫酸か0.2MのKCl−HClのどちらかのpH調整溶液を使い、また、pH値５．２を調整するためにCH3COOH−CH3COONaが使用された。３−モルホホリノプロパン・スルホン酸｛3-morpholinopropane
sulfonic acid (MOPS)｝、Ｎ−シクロヘキシル−３−アミノプロパン−スルホン酸｛N-cyclohexyl-3-aminopropane sulfonic acid（ＣＡＰS）｝、２−（シクロヒキシルアミノ）エタンスルホン酸｛2-(cyclohexylamino) ethane sulfonic acid  (ＣＨＥS）｝、およびＫＣｌをそれぞれｐＨ７．０、９．５、１１．０および１２．５に関して使い、また０．２ＭのNaOHを使ってｐH値を調整した。各ｐH溶液２ｍｌを取り、これにストロンチウム（Sr２＋）２ｐｐｍを添加し、その後必要量の水を加えて１０ｍｌ溶液にした。この後、６ｍｇのＨＯＭ−ＤＤＡＢ（ＣＰＰ）コレクターを６ｍｇ添加し、１時間攪拌後ろ過した。ろ過後の固形材料はストロンチウムイオンを吸着したHOM−DDAB(CPP)−Srである。この固形材料は紫外線可視分光法（UV-VIS-NIR Spectroscopy）によって調査され、吸収スペクトルを取った。ストロンチウム吸着を特に良く表す特定波長における吸光度を各固形材料についてプロットした。
【００６６】
図６は、HOM−DDAB(CPP)−Srの紫外線可視分光スペクトル信号強度（室温測定）と溶液のpH値との関係を示すグラフであり、2ppmのストロンチウムイオンを溶解した種々のpH値溶液からHOM−DDAB(CPP)がストロンチウムイオンを吸着したHOM−DDAB(CPP)−Srの吸光度のｐＨ値依存性を示す。図６において、HOM−DDAB(CPP)−Srの特定波長における紫外線可視分光スペクトル信号強度（比）を縦軸に、2ppmのストロンチウムイオンを溶解した溶液のpH値を横軸にプロットした。参照ｐＨ値として最高の信号強度を持つｐＨ値溶液を使った。すなわち、図６の縦軸はｐＨ値が１１．０の水溶液の信号強度に対する比を取っている。HOM−DDAB(CPP)−Sr中のストロンチウム量が増えると紫外線可視分光スペクトルの吸光度が増大することが分かっているので、図６から分かるように、信号強度のデータは、ストロンチウムイオンのコレクター（吸着剤）としてHOM− DDAB(CPP)を使用する場合、最も良くストロンチウムイオンを吸着する最良のpH値は１１．０であることを示している。測定誤差やばらつきも考えると良好なｐＨ値は９．５〜１２．５、好適には１０．０〜１２．０、もっと好適には１０．５〜１１．５である。図６の上図の比色分析のデータから、ｐH１１．０のＨＯＭ−ＤＤＡB（ＣＰＰ）コレクターはストロンチウムイオン（Sr２＋など）を吸着すると色調が変化する。すなわち、HOM− DDAB(CPP)は赤系統の紺色であるが、HOM− DDAB(CPP)−Srは紺色となる。従って、ＨＯＭ−ＤＤＡB（ＣＰＰ）コレクターは視覚的コレクター（収集剤）である。
【実施例６】
【００６７】
＜様々な濃度のストロンチウム溶液からHOM−DDAB(CPP)を用いてストロンチウム抽出を行なうときの感度の調査＞
ストロンチウムイオンを最も良く吸着するｐＨ11.0溶液を２ｍｌ取り、種々の濃度（０．５ｐｐｍ−４．０ｐｐｍ）のストロンチウムイオン（Ｓｒ２＋）を添加した後、適量の水を加えてガラステストチューブで１０ｍｌ溶液にした。その後、ＨＯＭ−ＤＤＡＢ（ＣＰＰ）コレクターを６ｍｇ添加し、１時間振って、室温でろ過した。固体材料は紫外線可視分光法（UV-VIS-NIR Spectroscopy）によって調査され、吸光度スペクトルを取った。
【００６８】
図７は、ストロンチウムイオン濃度をパラメータとしたHOM−DDAB(CPP)−Srの室温における吸収スペクトルおよび比色分析を示す図である。図７において横軸は測定波長、縦軸は吸光度である。測定波長域は２５０ｎｍ〜９００ｎｍである。図７から分かるように、ストロンチウムイオン濃度が増えるに従い、吸収スペクトル強度は波長域（３０ｎｍ〜７００ｎｍ）の光のほぼすべてで増大する。従って、HOM−DDAB(CPP)−Srの紫外線可視分光スペクトル測定を行えば、その吸光度から溶液中のストロンチウムイオン濃度を知ることができる。
【００６９】
実際に、ストロンチウムイオン吸着と関係する最も吸光度が大きくなる波長（λ＝５８５ｎｍ）において、吸光度とストロンチウムイオン濃度の関係を調べると、図１６のようになる。すなわち、図８はｐＨ＝１１．０の溶液中のストロンチウムイオン濃度とHOM−DDAB(CPP)−Sr の紫外線可視分光スペクトルの吸光度（λ＝５８５ｎｍにおける）との関係を示す図であり、ストロンチウムイオン濃度と吸光度（λ＝５８５ｎｍにおける）のキャリブレーション曲線である。このように、溶液中のストロンチウムイオン濃度が増えるに従い、HOM−DDAB(CPP)−Srの紫外線可視分光スペクトルの吸光度は増大することを明瞭に把握することができる。逆に言えば、HOM−DDAB(CPP)−Srの紫外線可視分光スペクトルの吸光度から溶液中のストロンチウムイオン濃度を知ることができる。特にストロンチウムイオン濃度が低い所（５０μM以下）では、図８に示されるように直線性が良い。すなわち、図８に示すカーブ曲線は吸収率と濃度との検量線と言っても良い。従って、ＨＯＭプローブ（HOM−DDAB(CPP)）は、ストロンチウムイオンの優れたコレクターおよび濃度検出センサーである。これらのスペクトル変化は、CPPが電荷移動錯体を形成するために、ストロンチウム−レセプター結合事象のインジケータ（指示計）であることを現わしている。尚、紫外線可視分光スペクトルの測定は１０回の繰り返し測定を行なったがバラツキは殆どなく再現性が非常に良い。また、ストロンチウムイオン濃度は既知のサンプルを基にして較正されている。
【００７０】
図７には、ストロンチウムイオン濃度とHOM−DDAB(CPP)−Srの色調との関係、すなわち比色分析のデータが示されている。図７に示すように、ろ過後の固形材料の色調は、ストロンチウムイオン濃度が増大するに従い、赤系統の紺色（ストロンチウムイオン濃度０ppb、すなわちHOM−DDAB(CPP)コレクターの色調）から段々濃くなり、紺色（ストロンチウムイオン濃度２ｐｐｍ）となり、さらに濃い紺色（ストロンチウムイオン濃度４．０ppm）に変化する。この色調の変化は連続的なので、逆にろ過後の固形材料｛HOM−DDAB(CPP)−ストロンチウム｝の色調からストロンチウムイオン濃度を知ることが可能である。このように比色分析の結果からも、ＨＯＭプローブ｛HOM−DDAB(CPP)−Sr｝は、ストロンチウムイオンの優れたコレクターおよび濃度検出センサーである。
【００７１】
図９は、上記の実施例から得られた本発明のHOM−DDAB(CPP)−Srの適用範囲を示した表である。HOM−DDAB(CPP)コレクターをストロンチウムイオン溶解溶液に浸漬したときのHOM−DDAB(CPP)コレクターがストロンチウムイオンを吸着する応答時間は約２分、検出限界は3.19x10−６(mol.dm-3)で、有効な収集範囲は０．５〜４．０ppmである。ストロンチウム１ｇを吸着するHOM−DDAB(CPP)コレクターの必要量は１４ｇである。またストロンチウムを吸着したHOM−DDAB(CPP)コレクターは、溶離溶液として酸性溶液あるいはアルカリ溶液を用いることにより、元のHOM−DDAB(CPP)コレクターに戻る。しかも、HOM−DDAB(CPP)コレクターはHOMS骨格の安定な構造を有しており繰り返し使用できるので、少ない材料で多くのストロンチウムを回収することができる。
【実施例７】
【００７２】
＜HOM-DTDR[４−(２−ジアゼニル−1,3,4−チアジアゾル)−６−ドデシルレゾルシノール｛4-(2-diazenyl-1,3,4-thiadiazole)-6-dodecylresorcinol  (DTDR)｝]の合成＞
０．０３０ｇのDTDRを丸形フラスコのエタノール中に溶解して、ＨＯＭ（Cage状）を１．０ｇ添加した。溶液中のエタノールは、ロータリーエバポレーターに連結されて４５℃でゆっくりと真空引きされて取り除かれた。この後、この材料は、洗浄され、６５−７０℃で５時間乾燥された。この材料は、すり潰されて粉末状になり、色々な実験条件でストロンチウムの除去に使用された。この材料がストロンチウムイオン吸着性化合物を担持したHOM-DTDRである。
【００７３】
図１０は、HOMシリカへDTDRを担持させたHOM−DTDRコレクターを用いたストロンチウムイオンの収集／分離プロセスを模式的に描いた図である。高度に秩序化したＨＯＭシリカキャリアの表面および細孔内面にＤＴＤＲを担持させてＨＯＭ−ＤＴＤＲコレクターを作製する。このＨＯＭ−ＤＴＤＲコレクターをストロンチウムイオン溶解溶液に接触（浸漬）させてストロンチウムイオンをＨＯＭ−ＤＴＤＲコレクターに吸着させて、ＨＯＭ−ＤＴＤＲ−Ｓｒを得る。すなわち、ストロンチウムイオン（Sr２＋）は、HOM−DTDRコレクター上のDTDRの環状分子構造内に取り込まれる。このＨＯＭ−ＤＴＤＲ−Ｓｒを適当な溶離溶液に接触（浸漬）させてストロンチウムを分離（遊離）させる。この結果、ＨＯＭ−ＤＴＤＲ−Ｓｒは元のＨＯＭ−ＤＴＤＲに戻り、再びストロンチウムを収集するためのＨＯＭ−ＤＴＤＲコレクターとして使用することができる。尚、ストロンチウムイオン吸着化合物であるＤＴＤＲは直接ＨＯＭシリカに担持することができるので、この担持方法を直接担持法と呼んでも良い。これに対して前述のストロンチウムイオン吸着化合物であるＣＰＰの場合は、ＤＤＡＢを介してＣＰＰをＨＯＭシリカに担持するので、この担持方法を間接担持法と呼ぶことができる。
【実施例８】
【００７４】
＜ストロンチウムイオン抽出の最適ｐＨ値の調査＞
ストロンチウム（イオン）吸着（収集剤）剤（ストロンチウム（イオン）コレクター）を担持したHOM（HOM−ストロンチウムプローブ）がどのような環境条件のときに最も効率的にストロンチウムを吸着・収集するかを調査することは極めて重要なステップである。我々は、HOM−DTDRコレクターについてストロンチウム吸着の最適環境条件（溶液のｐH値）の調査を行なった。
【００７５】
ナノ細孔を持つ放射性ストロンチウムイオンコレクターの効率はｐＨ値によって影響を受ける。プローブの電荷移動錯体の吸収スペクトルは、広範囲のｐＨ値の水溶液に渡って注意深くモニターされた。我々は、７種類のpH水溶液（2.0、 3.5、 5.2、 7.0、 9.5、 11.0 および12.5)を用いて調査した。pH値２．０および３．５に関して0.01Ｍ硫酸か0.2MのKCl−HClのどちらかのpH調整溶液を使い、pH値５．２を調整するためにCH3COOH−CH3COONaが使用された。３−モルホホリノプロパン・スルホン酸｛3-morpholinopropane
sulfonic acid (MOPS)｝、Ｎ−シクロヘキシル−３−アミノプロパン−スルホン酸｛N-cyclohexyl-3-aminopropane sulfonic acid（ＣＡＰS）｝、２−（シクロへキシルアミノ）エタンスルホン酸｛2-(cyclohexylamino) ethane sulfonic acid  (ＣＨＥS）｝、およびＫＣｌをｐＨ７．０、９．５、１１．０および１２．５それぞれに関して使い、また０．２ＭのNaOHを使ってｐH値を調整した。各ｐH溶液２ｍｌを取り、これにストロンチウム（Sr２＋）３ｐｐｍを添加し、その後必要量の水を加えて１０ｍｌ溶液にした。この後、１０ｍｇのＨＯＭ−ＤＴＤＲコレクターを添加し、１時間攪拌後ろ過した。ろ過後の固形材料はストロンチウムイオンを吸着したHOM−DTDR−Srである。この固形材料は紫外線可視分光法（UV-VIS-NIR Spectroscopy）によって調査され、吸収スペクトルを取った。ストロンチウム吸着を特に良く表す特定波長における吸光度を各固形材料についてプロットした。
【００７６】
図１１は、HOM−DTDR−Srの紫外線可視分光スペクトル信号強度（室温測定）と溶液のpH値との関係を示すグラフであり、３ppmのストロンチウムイオンを溶解した種々のpH値溶液からHOM−DTDRがストロンチウムイオンを吸着したHOM−DTDR−Srの吸光度のｐＨ値依存性を示す。図１１において、HOM−DTDR−Srの特定波長における紫外線可視分光スペクトル信号強度（比）を縦軸に、３ppmのストロンチウムイオンを溶解した溶液のpH値を横軸にプロットした。参照ｐＨ値として最高の信号強度を持つｐＨ値溶液を使った。すなわち、図１１の縦軸はｐＨ値が９．５の水溶液の信号強度に対する比を取っている。HOM−DTDR−Sr中のストロンチウム量が増えると紫外線可視分光スペクトルの吸光度が増大することが分かっているので、図１１から分かるように、信号強度のデータは、ストロンチウムイオンのコレクター（吸着剤）としてHOM−DTDR−Srを使用する場合、最も良くストロンチウムイオンを吸着する最良のpH値は９．５であることを示している。測定誤差やばらつきも考えると良好なｐＨ値は７．０〜１１．０、好適には８．０〜１０．５、もっと好適には９．０〜１０．０である。
【実施例９】
【００７７】
＜様々な濃度のストロンチウム溶液からHOM−DTDRを用いてストロンチウム抽出を行なうときの感度の調査＞
ストロンチウムイオンを最も良く吸着するｐＨ９．５の溶液を２ｍｌ取り、種々の濃度（０．５ｐｐｍ−５．０ｐｐｍ）のストロンチウムイオン（Ｓｒ２＋）を添加した後、適量の水を加えてガラステストチューブで１０ｍｌ溶液にした。その後、ＨＯＭ−ＤＴＤＲコレクターを１０ｍｇ添加し、１時間振って、室温でろ過した。固体材料は紫外線可視分光法（UV-VIS-NIR Spectroscopy）によって調査され、吸光度スペクトルを取った。
【００７８】
図１２は、ストロンチウムイオン濃度をパラメータとしたHOM−DTDR−Srの室温における吸収スペクトルおよび比色分析を示す図である。測定波長域は２５０ｎｍ〜９００ｎｍである。図１２において横軸は測定波長、縦軸は吸光度である。図１２から分かるように、ストロンチウムイオン濃度が増えるに従い、吸収スペクトル強度は波長域（３００ｎｍ〜７００ｎｍ）の光のほぼすべてで増大する。従って、HOM−DTDR−Srの紫外線可視分光スペクトル測定を行えば、その吸光度から溶液中のストロンチウムイオン濃度を知ることができる。たとえば、ストロンチウムの吸着に関係する４７９ｎｍの波長の吸光度を用いることによりかなり正確に溶液中のストロンチウムイオン濃度を把握できる。
【００７９】
図１２には、ストロンチウムイオン濃度とHOM−DTDR−Srの色調との関係、すなわち比色分析のデータが示されている。図１２に示すように、ろ過後の固形材料の色調は、ストロンチウムイオン濃度が増大するに従い、薄い茶色（ストロンチウムイオン濃度０ppb、すなわちHOM−DTDRコレクターの色調）から段々濃くなり、茶色（ストロンチウムイオン濃度１．０ｐｐｍ）となり、さらに濃い茶色（ストロンチウムイオン濃度５．０ppm）に変化する。この色調の変化は連続的なので、逆にろ過後の固形材料｛HOM−DTDR−ストロンチウム｝の色調からストロンチウムイオン濃度を知ることが可能である。このように比色分析の結果からも、ＨＯＭプローブ（HOM−DTDR−Sr）は、ストロンチウムイオンの優れたコレクターおよび濃度検出センサーである。
【００８０】
これらの試料のHOM−DTDRコレクターを入れる前後における溶液のストロンチウムイオン濃度をICP-OES（ICP発光分光分析）によって測定した所、約９０％の回収率でストロンチウムイオンを除去することができた。条件を最適化することにより、さらに除去効率を高めることができ、回収率を１００％に近づけることが可能である。またストロンチウムを吸着したHOM−DTDRコレクター（HOM−DTDR−Sr）は、溶離溶液として酸性溶液あるいはアルカリ溶液などを用いることにより、元のHOM−DTDRコレクターに戻る。しかも、HOM−DTDRコレクターはHOMS骨格の安定な構造を有しており繰り返し使用できるので、少ない材料で多くのストロンチウムを回収することができる。
【００８１】
図１３は、本発明のストロンチウムイオン吸着性化合物であるCPP｛DDAB(CPP)｝またはDTDRを担持したメソポーラスシリカ（HOMS）を用いて放射性ストロンチウム等を含むストロンチウムイオン溶解溶液からストロンチウム（Ｓｒ）を回収するシステムを示した図である。第１段階でメソポーラスシリカ（ＨＯＭS）を作製し、第２段階でストロンチウム吸着性化合物であるCPP｛DDAB(CPP)｝またはDTDRをＨＯＭＳへ担持させ、ＨＯＭＳ−DDAB(CPP)コレクターまたはＨＯＭＳ−DTDRコレクターを作製する。次に第３段階でストロンチウム（このストロンチウムには当然放射性ストロンチウムも含む）を含むストロンチウム（イオン）溶解溶液にＨＯＭＳ−DDAB(CPP)またはＨＯＭＳ−DTDRを浸漬（接触）し、抽出すべき（あるいは収集すべき）目標（金属）元素であるストロンチウムをＨＯＭＳ−DDAB(CPP)またはＨＯＭＳ−DTDRに吸着（抽出、収集）し、ＨＯＭＳ−DDAB(CPP)−SrまたはＨＯＭＳ−DTDR−Srを作る。次の第４段階（図１では第５段階）では、このＨＯＭＳ−DDAB(CPP)−SrまたはＨＯＭＳ−DTDR−Srを酸性溶液またはアルカリ溶液などのストロンチウム溶離溶液に浸漬等して目標元素であるストロンチウムを分離する。（ＨＯＭＳ−DDAB(CPP)およびＨＯＭＳ−DTDRは多種のイオン（カチオンやアニオン）が溶解していても選択的にＳｒイオンだけを吸着するので図１における第４段階を省略できる。）この一連の操作によってストロンチウムが回収または収集された。ＨＯＭＳ−DDAB(CPP)またはＨＯＭＳ−DTDRは第３段階で再び使用することができ、ＨＯＭＳ−DDAB(CPP)コレクターまたはＨＯＭＳ−DTDRコレクターをリユースして何回でも使用できる。
【００８２】
比色法の観点から言えば、第３段階でストロンチウムイオン溶解溶液において、ＨＯＭＳ−DDAB(CPP)コレクターまたはＨＯＭＳ−DTDRコレクターの色調が変化する。この色調の変化はストロンチウムイオン溶解溶液のストロンチウムイオン濃度により異なる。あるいはＨＯＭＳ−DDAB(CPP)コレクターまたはＨＯＭＳ−DTDRコレクターの色調は、これらに吸着されたストロンチウムイオン濃度により異なる。ＨＯＭＳ−DDAB(CPP)コレクターまたはＨＯＭＳ−DTDRコレクターへのストロンチウムイオン吸着スピードは数分程度と速やかに行なわれるので、色調変化が終了した段階でろ過等によりＨＯＭＳ−DDAB(CPP)コレクター（ＨＯＭＳ−DDAB(CPP)−Srとなる）またはＨＯＭＳ−DTDRコレクター（ＨＯＭＳ−DTDR−Srとなる）を分離する。これはストロンチウムイオン溶解溶液中のストロンチウムイオンがＨＯＭＳ−DDAB(CPP)コレクターまたはＨＯＭＳ−DTDRコレクターに収集されたということを示す。
【００８３】
これらのＨＯＭＳ−DDAB(CPP)−SrまたはＨＯＭＳ−DTDR−Srを、これらからストロンチウムを分離できる溶離（遊離、分離）溶液と接触させると、ＨＯＭＳ−DDAB(CPP)コレクターまたはＨＯＭＳ−DTDRコレクターの色調が再び変化し、元の色調に戻る。すなわち、ストロンチウムを吸着していないＨＯＭＳ−DDAB(CPP)またはＨＯＭＳ−DTDRに戻った。ＨＯＭＳ−DDAB(CPP)コレクターまたはＨＯＭＳ−DTDRコレクターは、ストロンチウムイオンの抽出の選択性が極めて高く、多数のイオンが含まれていてもその効果に対して影響は殆どなく固形物の色調変化にも殆ど影響を与えない。従って、ＨＯＭＳ−DDAB(CPP)コレクターまたはＨＯＭＳ−DTDRコレクターは、溶液中のストロンチウムをすべて収集でき、ほぼ完全にストロンチウムを除去できるので、完全なストロンチウム収集剤または完全なストロンチウム除去剤と言える。このようにして、比色法を用いて、ストロンチウムイオンの回収のために何度もＨＯＭＳ−DDAB(CPP)コレクターまたはＨＯＭＳ−DTDRコレクターを使うことができる。
【００８４】
上述したように、比色法による色調の変化を用いてＨＯＭＳ−DDAB(CPP)コレクターまたはＨＯＭＳ−DTDRコレクターがどの程度の量のストロンチウムイオンを吸着したか知ることができる。また、ストロンチウムイオン溶解溶液にＨＯＭＳ−DDAB(CPP)コレクターまたはＨＯＭＳ−DTDRコレクターを浸漬してＨＯＭＳ−DDAB(CPP)コレクターまたはＨＯＭＳ−DTDRコレクターの変色程度を見て終点すれば一定濃度以上のストロンチウムイオンを吸着しているので、ＨＯＭＳ−DDAB(CPP)コレクターまたはＨＯＭＳ−DTDRコレクターのストロンチウムイオンを含む水溶液への浸漬をやめて、水溶液からＨＯＭＳ−DDAB(CPP)コレクターまたはＨＯＭＳ−DTDRコレクターを取り出し、ＨＯＭＳ−DDAB(CPP)−SrまたはＨＯＭＳ−DTDR−Srからストロンチウムイオンの溶離を行なうことができる。ＨＯＭＳ−DDAB(CPP)−SrまたはＨＯＭＳ−DTDR−Srはストロンチウムイオン溶離溶液に入れるとストロンチウムを溶離して変色して、ストロンチウムイオンを吸着していないもとのＨＯＭＳ−DDAB(CPP)またはＨＯＭＳ−DTDRへ戻る。
【００８５】
ストロンチウムイオンが完全に除去されたことは、ＩＣＰ−ＯＥＳ測定からも確認することができる。このように比色法を用いてストロンチウムイオンの吸着の量を判定でき、終点検知も可能となる。ＨＯＭＳ−DDAB(CPP)コレクターまたはＨＯＭＳ−DTDRコレクターはストロンチウムイオンの抽出／分離に対して可逆的である。このように色調だけでストロンチウムイオンの吸着量を把握し、あるいはストロンチウムイオンを吸着していないと把握できるので、ストロンチウムイオンの迅速な検出だけでなく、迅速な回収を行なうことができる。この結果生産性を大幅に向上させることもできる。以上のように、ＨＯＭＳ−DDAB(CPP)コレクターまたはＨＯＭＳ−DTDRコレクター等は、色調の変化（比色法）を活用してストロンチウムの抽出（収集）を行なうことができるので、視覚コレクターと呼ぶこともできる。また、この色調変化（比色法）や前記の分光法を自動化して、自動回収システムを構築して連続処理することもできる。
【００８６】
ＨＯＭＳ−DDAB(CPP)またはＨＯＭＳ−DTDR、あるいは他のストロンチウムイオン吸着性化合物を担持したＨＯＭSは選択性が非常に優れているため、ストロンチウムイオン以外の金属がストロンチウムイオン溶解液に含まれていても、あるいはアニオンイオンや界面活性剤などがストロンチウムイオン溶解溶液に含まれていても、すなわち、これらの競合イオンが存在しても、非常に選択性が良く、ストロンチウムイオンだけを抽出あるいは収集する。ストロンチウムイオンの量がppb〜ppmレベルの微量でもあるいはもっと多量に含まれていても、また他の金属イオンやアニオンや界面活性剤の含有量が微量あるいはもっと多量に含まれていても、本発明のＨＯＭＳ−DDAB(CPP)またはＨＯＭＳ−DTDR等はストロンチウムイオンだけを選択的に抽出あるいは収集することができる。
【００８７】
本発明の特徴の一つは、メソポーラス材料の内壁を任意の複合酸化物で構成させることにより、異種の原子が整列した状態を作り上げ、そこに適切なキレートまたは化合物を固着させることを通じてセンシングやコレクティングを行うことである。本発明の技術を用いて作製したＨＯＭＳ−DDAB(CPP)コレクターまたはＨＯＭＳ−DTDRコレクター等のストロンチウムイオンコレクターは、放射性ストロンチウム等を含む廃（排）液や生活用（排）水等からストロンチウムを吸着すると視覚的に変化することからストロンチウムの回収を容易に行なうことができる。しかもＨＯＭＳ−DDAB(CPP)コレクターまたはＨＯＭＳ−DTDRコレクター等は種々のイオンの中でもストロンチウムイオンに対して高選択性を有し、光学的応答機能を備えている。本発明のＨＯＭＳ−DDAB(CPP)コレクターまたはＨＯＭＳ−DTDRコレクター等は、特に人体に危険な放射性ストロンチウムの抽出・除去・収集・回収および検出に極めて有用である。
【００８８】
上述したように、本発明は、有機シリコン化合物および界面活性剤から作製した高秩序化メソポーラスシリカに目標元素であるストロンチウムイオンを選択的に吸着するキレート化合物のようなストロンチウムイオン吸着性化合物を担持させ、そのストロンチウムイオン吸着性化合物を担持したメソポーラスシリカを目標元素であるストロンチウムイオンが溶解された溶液と接触させ、目標元素であるストロンチウムイオンを選択的にメソポーラスシリカに担持されたストロンチウムイオン吸着性化合物に吸着させる。その後で、目標元素であるストロンチウムイオンを吸着したストロンチウムイオン吸着性化合物を担持したメソポーラスシリカを化学的処理し、目標元素であるストロンチウムイオンをメソポーラスシリカに担持されたストロンチウムイオン吸着性化合物から遊離させ、目標元素であるストロンチウムを回収する。目標元素であるストロンチウムイオンが遊離されたストロンチウムイオン吸着性化合物を担持したメソポーラスシリカは、再使用できる。また、このストロンチウムイオン吸着性化合物を担持したメソポーラスシリカはストロンチウム（イオン）コレクターおよび濃度検出センサーとして使用することもできる。さらに、生活用水や廃液等に（有害な放射性）ストロンチウムが溶け込んでいるかどうかを検査することができるし、その濃度がppb〜ppmオーダーという微量な濃度でも検出することができる。さらに生活用水や廃液等に溶け込んだ（放射性）ストロンチウムを吸着して非常に微量な濃度まで（放射性）ストロンチウム濃度を低減することができる。放射能レベルから言えば許容限度以下に低減できる。従って（放射性）ストロンチウム除去フィルターとしても使用することができる。
【００８９】
尚、明細書のある部分に記載し説明した内容を記載しなかった他の部分においても矛盾なく適用できることに関しては、当該他の部分に当該内容を適用できることも言うまでもない。また、上記実施形態や実施例は一例であり、要旨を逸脱しない範囲内で種々変更して実施でき、本発明の権利範囲が上記実施形態に限定されないことも言うまでもない。
【産業上の利用可能性】
【００９０】
本発明は、ストロンチウムコレクターおよびセンサーに関する産業分野、種々のカチオンやアニオンや界面活性剤等を含む物質や材料から放射性ストロンチウムを含むストロンチウムを除去する産業分野、および放射性ストロンチウムを含むストロンチウムを回収する産業分野において利用することができる。
【図１】
0005963230.tif 000002
【図２】
0005963230.tif 000003
【図３】
0005963230.tif 000004
【図４】
0005963230.tif 000005
【図５】
0005963230.tif 000006
【図６】
0005963230.tif 000007
【図７】
0005963230.tif 000008
【図８】
0005963230.tif 000009
【図９】
0005963230.tif 000010
【図１０】
0005963230.tif 000011
【図１１】
0005963230.tif 000012
【図１２】
0005963230.tif 000013
【図１３】
0005963230.tif 000014